(57)【要約】      （修正有）【課題】携帯が簡便でありながらもカバー力が高い液状化粧料組成物を含む、化粧品の提供。【解決手段】アクリロニトリルブタジエンゴム（ａｃｒｙｌｏｎｉｔｒｉｌｅ‐ｂｕｔａｄｉｅｎｅ  ｒｕｂｂｅｒ：ＮＢＲ）を化粧料組成物の担体として含む化粧品。具体的に、発泡フォーム担体；及び前記発泡フォーム担体に担持された化粧料組成物を含み、前記発泡フォーム担体は、ＮＢＲを含み、平均２００〜９００μｍサイズのポアを含み、１〜５０ｍｍの厚みを有し、前記化粧料組成物は、２，０００〜６０，０００ｃｐｓの粘度を有する化粧品。液状化粧料組成物の充填能、担持能及び排出能に優れることから、低粘度〜高粘度の液状化粧料組成物の携帯が容易である。【選択図】図１
2019112454.tif 000002
【特許請求の範囲】
【請求項１】
発泡フォーム担体；および
前記発泡フォーム担体に担持された化粧料組成物を含み、
前記発泡フォーム担体は、ＮＢＲ（アクリロニトリルブタジエンゴム）を含み、平均２００〜９００μｍサイズのポアを含み、１〜５０ｍｍの厚みを有し、
前記化粧料組成物は、２，０００〜６０，０００ｃｐｓの粘度を有する化粧品。
【請求項２】
前記発泡フォーム担体は、化粧料組成物担持前の硬度が１０〜９５アスカーＦである、請求項１に記載の化粧品。
【請求項３】
前記発泡フォーム担体は、ポア骨格（ｓｔｅｍ）に突起を有するポアを含む、請求項１に記載の化粧品。
【請求項４】
前記突起を有するポアは、前記発泡フォーム担体に含まれるポア数全体の２０〜８０％である、請求項３に記載の化粧品。
【請求項５】
前記突起の大きさは、平均ポアサイズの２．５〜２５％である、請求項３に記載の化粧品。
【請求項６】
前記発泡フォーム担体は、下記特性のうち一つ以上を含み、
ｉ）化粧料組成物担持後の高さ膨張率が２％〜２５％；および
ｉｉ）化粧料組成物担持後の径膨張率が２％〜２５％
前記高さ膨張率および径膨張率は、下記式［数１］および［数２］によって計算されるものである、請求項１に記載の化粧品。
【数１】
2019112454.tif 000024
【数２】
2019112454.tif 000025
【請求項７】
前記発泡フォーム担体は、化粧料組成物担持前の硬度が１０〜１００アスカーＦである、請求項１に記載の化粧品。
【請求項８】
前記発泡フォーム担体は、下記特性のうち一つ以上を含む、請求項１に記載の化粧品：ｉ）前記発泡フォーム担体に手作業で化粧料組成物１５ｇが充填される時間である充填能が、３〜１０秒であり；
ｉｉ）前記発泡フォーム担体に化粧料組成物が充填された後に保有している化粧料組成物の量である担持能が、前記発泡フォーム担体に充填された化粧料組成物の総質量に対して８５〜９９％であり；および
ｉｉｉ）前記発泡フォーム担体から化粧料組成物が取られる測定値である排出能が、０．２〜０．７ｇである。
【請求項９】
前記発泡フォーム担体に担持された化粧料組成物は、溶液、エマルジョン、ゲル、クリーム、および懸濁液からなる群より選択されるものである、請求項１に記載の化粧品。
【請求項１０】
前記発泡フォーム担体に担持された化粧料組成物は、スキンケア化粧料、ピグメントを含有するメイクアップ化粧料、ヘアケア化粧料、および紫外線遮断剤からなる群より選択されるものである、請求項１に記載の化粧品。
【請求項１１】
前記発泡フォーム担体は、手または塗布手段が接触する面以外の面のうち一つ以上が被膜タイプである、請求項１に記載の化粧品。
【請求項１２】
前記一つ以上の面は、側面あるいは底面である、請求項１１に記載の化粧品。
【請求項１３】
前記化粧品は、化粧料組成物が担持された担体から化粧料組成物を取る塗布具をさらに含む、請求項１に記載の化粧品。
【発明の詳細な説明】
【技術分野】
【０００１】
本発明は、アクリロニトリルブタジエンゴム（ａｃｒｙｌｏｎｉｔｒｉｌｅ‐ｂｕｔａｄｉｅｎｅ  ｒｕｂｂｅｒ：以下、「ＮＢＲ」という）を化粧料組成物の担体として含む化粧品に関する。
【背景技術】
【０００２】
従来から、液状の化粧料組成物は、主に真空容器、ポンプ容器またはガラス容器等に充填されて流通および保管されてきたが、このような容器は、携帯が不便であるという短所がある。最近、外出時にも簡便に化粧をしたり、化粧直ししたりする必要性が増加するにつれて、携帯に便利な液状化粧料組成物担体への要求が増加している。
【０００３】
液状化粧料組成物を簡便に携帯することができる容器としては、ファクトタイプの容器が考えられる。ファクトタイプの容器に液状化粧料組成物を入れるためには、その容器に使用可能な化粧料組成物担体であるかどうか、その担体に化粧料組成物が十分に充填できるかどうか、担体が化粧料組成物を長期間均質に担持できるかどうか、および、担体から塗布具に化粧料組成物を取ろうとする際に適量が排出されるかどうか、などを考慮しなければならない。また、使用中には継続的に外部に露出され、塗布具によって接触するため、菌による汚染に強い材質が好ましい。
【０００４】
既存のＮＢＲは、ポアサイズの小ささにより組成物を担持できる空き空間が少なく、その内部に化粧料組成物が十分に充填されず、充填させたとしても、膨張率が高いためスポンジの変形が起こって排出が円滑でないという問題があった。また、外部の菌に対する抗菌力が維持されないという問題があった。そのため、前記ＮＢＲは、パフのような塗布手段としては使用されてきたが、担体として使用されなかった。ポリウレタンは、化粧料組成物が微細に排出されるので、薄く均一に化粧をすることができる一方、皮膚に対するカバーが軽く行われる方であることから、消費者の立場からは好みが分かれ得る。
【０００５】
一方、発泡フォームであるＮＢＲの場合、従来、ポンプ容器や、ガラス容器、真空容器などの塗布具として使用し得るという文献はあるが、従来の塗布具として使用されるＮＢＲ発泡フォームは、ファクト形態に、担体として適した担持能と排出能を持たせることができていなかった（特許文献１〜３）。
【先行技術文献】
【特許文献】
【０００６】
【特許文献１】特許第３１８７６７３号公報
【特許文献２】特開２０００‐７９０１６号公報
【特許文献３】大韓民国公開特許公報第２０１３‐０１１６０４３号
【発明の概要】
【発明が解決しようとする課題】
【０００７】
本発明は、前記のような問題点を解決し、多様な粘度を有する化粧料組成物に対する充填能、担持能および排出能に優れた担体を含むことにより、携帯が簡便でありながらもカバー力が高い液状化粧料組成物を含むことができる担体を提供することを目的とする。
【課題を解決するための手段】
【０００８】
前記のような目的を解決するために、本発明による具現例は、
発泡フォーム担体；および、前記発泡フォーム担体に担持された化粧料組成物を含み、
前記発泡フォーム担体は、ＮＢＲ（アクリロニトリルブタジエンゴム）を含み、平均２００〜９００μｍサイズのポアを含み、１〜５０ｍｍの厚みを有し、
前記化粧料組成物は、２，０００〜６０，０００ｃｐｓの粘度を有する化粧品を提供する。
【発明の効果】
【０００９】
本発明による化粧品が含む発泡フォーム担体は、液状化粧料組成物の担体として要求される特性である充填能、担持能および排出能がいずれも優れる。具体的に、本発明は、前記担体を構成するＮＢＲ発泡フォームの最適化されたポアサイズと厚み、そして、発泡フォームに形成された突起構造とセル・イン・セル（ｃｅｌｌ‐ｉｎ‐ｃｅｌｌ）構造により、多様な範囲の粘度を有する液状化粧料組成物を安定的に充填し、担持することができ、使用時には、前記発泡フォームを軽くタッチするだけで、多様な粘度範囲を有する液状化粧料組成物までをも適量排出することができる。したがって、本発明の化粧品は、液状化粧料組成物を簡便かつ容易に携帯することができ、これにより、優れた色発現、カバー力、保湿力、塗布感、弾力感などを皮膚に提供することができる。
【図面の簡単な説明】
【００１０】
【図１】本発明の一実施形態によるＮＢＲ発泡フォームの光学顕微鏡写真である。
【図２】本発明の一実施形態によるＮＢＲ発泡フォームの光学顕微鏡写真である。
【図３】本発明の一実施形態によるＮＢＲ発泡フォームの側面を被膜タイプに加工したものである。
【図４】平均１５０μｍポアサイズのＮＢＲ発泡フォームと平均６００μｍポアサイズのＮＢＲ発泡フォームに対して排出能実験をした結果を示した図である。
【発明を実施するための形態】
【００１１】
本明細書において、「担体」は、組成物を例として挙げることのできる任意の物質または成分を担持することができるものを意味し、「担持体」、「含浸材」または「媒介体」とも表現され得る。また、「担体」は、これに担持された物質を、別の塗布具に排出するように使用されるものであってよい。前記担体に担持されている組成物は、たとえば、手や、パフ、チップ、ブラシなどの塗布手段（塗布具またはアプリケーター（ａｐｐｌｉｃａｔｏｒ）ともいう）を介して皮膚に伝達されてよい。
【００１２】
本明細書において、「担持能」は、任意の物質または成分を入れ込めて保持することのできる能力を意味する。担体に要求される「担持能」は、組成物を長期間均質に担持することという点において、塗布具などに一時的に物質が取られることと区別される。
【００１３】
本明細書において、「充填能」または「充填力」は、発泡フォームが化粧料組成物を充填することのできる能力を意味するものであって、発泡フォームに一定の量の化粧料組成物が充填されるのに必要とされる時間で表してよい。本発明における「充填能」または「充填力」の測定は、円径４４ｍｍ×高さ９．０ｍｍの大きさのＮＢＲ発泡フォームに、２，０００〜６０，０００ｃｐｓの化粧料組成物が、手作業で充填されるのに所要される時間を意味する。
【００１４】
本明細書において、「排出能」または「排出力」は、化粧料組成物を担持した発泡フォームから塗布具によって化粧料組成物を取るときに排出される化粧料組成物の量を意味し、多くも少なくもない適切な量の化粧料組成物が排出されることが好ましい。本発明における「排出能」または「排出力」の測定は、２，０００〜６０，０００ｃｐｓの化粧料組成物が充填された円径４４ｍｍ×高さ９．０ｍｍの大きさのＮＢＲ発泡フォームの表面を、２ｋｇの重さ（力）で押したときに取られる測定値である。
【００１５】
本明細書において、「耐久性」とは、発泡フォームに化粧料組成物を担持させ、一定温度下で一定時間放置したときに、発泡フォームが溶けたり、破れたり膨張することなく、その状態を維持することができる程度、および／または使用時、塗布具によって発泡フォームから化粧料組成物を取る際に、発泡フォームが塗布具による反復的な圧力に耐える程度を意味する。
【００１６】
なお、本明細書の発泡フォームは、化粧料組成物を充填する充填能に優れて、化粧料組成物を長期間均質に保持する担持能に優れ、化粧料組成物を取る際に適量の化粧料組成物を排出する排出能が高く、かつ化粧料組成物を担持した後にも、優れた耐久性を維持することができる。
【００１７】
本明細書において、「アスカーＦ硬度」は、アスカー（ＡＳＫＥＲ、製造元）デュロメ‐タ硬度（ＤＵＲＯＭＥＴＥＲ  ＨＡＲＤＮＥＳＳ）計（Ｆ型（Ｔｙｐｅ  Ｆ））で測定したときの硬度であって、組成物が発泡フォームに担持される前の硬度を意味する。
【００１８】
以下、本発明について詳細に説明する。
【００１９】
本発明の実施例は、発泡フォーム担体；および、前記発泡フォーム担体に担持された化粧料組成物を含み、前記発泡フォーム担体は、ＮＢＲ（アクリロニトリルブタジエンゴム）を含み、平均２００〜９００μｍサイズのポアを含み、１〜５０ｍｍの厚みを有し、前記化粧料組成物は、２，０００〜６０，０００ｃｐｓの粘度を有する化粧品を提供する。
【００２０】
本発明の実施形態によれば、前記発泡フォーム担体は、ＮＢＲ（アクリロニトリルブタジエンゴム）を発泡フォームの質量全体に対して８０質量％以上、８５質量％以上、９０質量％以上、９３質量％以上、９５質量％以上、９７質量％以上、９８質量％以上、９９質量％以上、または１００質量％含んでよいが、これらに限定されない。以下においては、前記ＮＢＲを含む発泡フォーム担体を、「ＮＢＲ発泡フォーム」または「ＮＢＲ発泡フォーム担体」という。
【００２１】
本発明において、前記ＮＢＲ発泡フォーム担体に含まれるポアは、２００〜９００μｍの平均サイズを有するものであってよい。具体的に、前記平均ポアサイズは、９００μｍ以下、８００μｍ以下、７００μｍ以下、６００μｍ以下、５００μｍ以下、４００μｍ以下、３００μｍ以下、または２００μｍ以下であってよく、２００μｍ以上、３００μｍ以上、４００μｍ以上、５００μｍ以上、６００μｍ以上、７００μｍ以上、８００μｍ以上、または９００μｍ以上であってよい。
【００２２】
本発明における前記ＮＢＲ発泡フォーム担体の平均ポアサイズの測定は、図１に示したように、光学顕微鏡（Ｎｉｋｏｎ  ＥＣＬＩＰＳＥ  ＬＶ１００ＰＯＬ）を使用して、５ｘ／０．１５倍率に拡大して測定してよい。
【００２３】
前記本発明のＮＢＲ発泡フォームのポアサイズが平均２００μｍ未満であると、化粧料組成物を担持するポア空間が小さいため担持能が低下し、平均９００μｍを超過する場合、ポア空間が大き過ぎるため組成物の排出調節能力が低下し得る。したがって、本発明のＮＢＲ発泡フォームは、平均ポアサイズを前記のように大きく調節することにより、空気透過性が高く、ふんわりさ、柔らかさ、柔軟性、および弾力性に優れる。
【００２４】
本発明の一具現例として、前記平均２００〜９００μｍのポアサイズを有するＮＢＲ発泡フォームは、具体的に、化粧料組成物の担持前に、１０〜９５のアスカーＦ硬度を有してよい。発泡フォームの硬度が１０未満であると、柔らかすぎて中身を均一な分布で担持することができないだけでなく化粧料組成物が過度に排出され、９５を超過すると、硬す
ぎて化粧料組成物の充填が難しく、排出が困難になる。前記のような観点から、本発明のＮＢＲ発泡フォームは、具体的に、９５以下、９０以下、８０以下、７０以下、６０以下、５０以下、４０以下、３０以下、２０以下、または１０のアスカーＦ硬度を有してよく、１０以上、２０以上、３０以上、４０以上、５０以上、６０以上、７０以上、８０以上、９０以上、または９５のアスカーＦ硬度を有してよい。前記２００〜９００μｍの平均ポアサイズを有するＮＢＲ発泡フォームは、化粧料組成物の充填能と排出能に優れ、担持能に非常に優れる。より好ましくは、前記ＮＢＲ発泡フォームが１０〜９５のアスカーＦ硬度を有する場合、２，０００ｃｐｓ〜６０，０００ｃｐｓ（ｃｅｎｔｉｐｏｉｓｅ）粘度の化粧料組成物の担持能、充填能、および排出能がさらに優れるようになる。本発明において使用されるＮＢＲ発泡フォームは、平均ポアサイズが２００〜９００μｍと大きいが、本発明のＮＢＲ発泡フォームは、図２に示されたように、ポア骨格（ｓｔｅｍ）に突起を含んでいるため、低粘度の組成物を担持しても、組成物の沈積が起こらない。
【００２５】
一具現例として、前記突起を有するポアは、前記発泡フォーム担体に含まれるポア数全体の２０〜８０％であってよい。具体的に、前記突起を有するポア数の割合は、２０％以上、３０％以上、４０％以上、５０％以上、６０％以上、７０％以上、または８０％であってよく、８０％以下、７０％以下、６０％以下、５０％以下、４０％以下、３０％以下、または２０％であってよい。突起が発泡フォーム担体に含まれるポア数全体の２０％以下であると、内容物の沈積があり、発泡フォームの耐久性が低下することがあり、８０％以上である場合、ポア形成が低くなり、過度に多くの量が排出され得る。また、前記突起の大きさは、平均ポアサイズの２．５〜２５％であってよい。前記突起の大きさは、光学顕微鏡（Ｎｉｋｏｎ  ＥＣＬＩＰＳＥ  ＬＶ１００ＰＯＬ）を使用して、５ｘ／０．１５の倍率で突起の長い部分の長さを測定して評価してよい。
【００２６】
さらに、本発明の前記ＮＢＲ発泡フォームは、セル・イン・セル（ｃｅｌｌ‐ｉｎ‐ｃｅｌｌ）構造を有してよいが、本発明のセル・イン・セル（ｃｅｌｌ‐ｉｎ‐ｃｅｌｌ）構造とは、大きなサイズのセルの中に小さなサイズのセルを含むことを意味する。これは、発泡過程中に形成される巨大ポア以外に、セルの骨格あるいは骨組み（もしくは幹）に形成された、小さなサイズのセルである。本発明は、担体の発泡フォームを前記セル・イン・セル（ｃｅｌｌ‐ｉｎ‐ｃｅｌｌ）構造で形成することにより、化粧料組成物が取られる際に、塗布具（たとえば、パフ）にまとまって取られずに広く取られ、皮膚に塊が付かずに均一に伝達される効果を持たせることができる。また、セル・イン・セル（ｃｅｌｌ‐ｉｎ‐ｃｅｌｌ）発泡構造は、低粘度の化粧料組成物を担持しても組成物の沈積が起こらず、色発現、カバー力、保湿力、塗布感、弾力感などに優れた高濃度の化粧効果を示し得る。
【００２７】
本明細書において、粘度は、粘度測定機器で測定してよく、たとえば、Ｂｒｏｏｋｆｉｅｌｄ  ＤＶ‐ＩＩＩ  ＵＬＴＲＡで、液状の化粧料組成物の場合、スピンドル（ｓｐｉｎｄｌｅ）ＮＯ．６３、スピンドル速度５ｒｐｍで測定してよい。
【００２８】
本発明の一具現例として、前記ＮＢＲ発泡フォーム担体は、１ｍｍ〜５０ｍｍの厚みを有してよい。発泡フォームの厚みが１ｍｍ未満であると、化粧料組成物の担持量が少なく、５０ｍｍを超過すると、使用時、化粧料組成物の排出において、その内容物の残量なしに排出することが難しい。本発明の一具現例に適用されるＮＢＲ発泡フォームを利用した担体は、たとえば３ｍｍ〜４５ｍｍの厚みを有してよく、たとえば５ｍｍ〜４０ｍｍの厚みを有してよく、たとえば８ｍｍ〜３５ｍｍの厚みを有してよく、たとえば１０ｍｍ〜３０ｍｍの厚みを有してよい。具体的に、前記厚みは、５０ｍｍ以下、４０ｍｍ以下、３０ｍｍ以下、２０ｍｍ以下、１０ｍｍ以下、または５ｍｍ以下であってよく、１ｍｍ以上、１０ｍｍ以上、２０ｍｍ以上、３０ｍｍ以上、４０ｍｍ以上、または５０ｍｍ以上であってよい。
【００２９】
また、一具現例によれば、前記本発明によるＮＢＲ発泡フォームは、密度を調節することにより、ＮＢＲ発泡フォーム内部に化粧料組成物を担持することのできる空間を有するようにしてよい。ＮＢＲ発泡フォームの密度が０．０５〜１．２５ｇ／ｃｍ３であるとき、発泡フォーム内部に化粧料組成物を担持することのできる空間が十分に確保されるだけでなく、耐久性に優れる。ＮＢＲ発泡フォームの密度が０．０５ｇ／ｃｍ３未満であると、固形分の質量が低く、引張強度、弾性度、硬度が低いため耐久性が弱く、破れが生じ得るため、ポアのサイズを前記２００〜９００μｍのような大きなサイズで形成させることができない。また、支持体の役割をする骨格が弱く、化粧料組成物をポア内部に保持しておくことができないので、担持力が低下して沈積が起こり得る。１．２５ｇ／ｃｍ３を超過すると、固形分質量が高く、体積全体において固形分が占める範囲が高いため、空気が占有する空間、すなわち、気孔率が低い。したがって、内容物を担持することのできる体積が低下する。
【００３０】
本発明の具現例に使用される前記ＮＢＲは、抗菌性を有してよい。
【００３１】
また、前記ＮＢＲは、アクリロニトリルまたはメタクリロニトリルなどの不飽和ニトリル単量体と、ブタジエンまたはイソプレンなどの共役ジエン単量体とを主成分とする物質であり、必要に応じて、これらと共重合可能な不飽和単量体を一定量配合し、陰イオン系界面活性剤などの乳化剤や、重合開始剤、分子量調整剤などの各種添加剤を少量添加してなる単量体組成物を、乳化重合法などの重合方法により共重合させて得られた物質である。
【００３２】
一具現例として、前記ＮＢＲの不飽和ニトリル単量体と共役ジエン単量体との配合割合は、不飽和ニトリル単量体の含有量が１５〜５０質量％程度の範囲内であってよく、用途および含浸される化粧料組成物に応じて、組成比を調節して含んでよい。他の一具現例として、前記ＮＢＲは、第３成分として、たとえば、アクリル酸、メタクリル酸、マレイン酸、フマル酸、イタコン酸などの不飽和カルボン酸単量体を共重合させ、分子中にカルボキシル基を導入したカルボキシル化ＮＢＲであってよい。
【００３３】
本発明の一具現例による前記ＮＢＲ発泡フォーム担体は、化粧料組成物を担持することにより、担体内部の空き空間に化粧料組成物が占め、担体が膨張（スウェリング；ｓｗｅｌｌｉｎｇ）する。膨張は、材質、硬度、添加剤に応じて、その程度が異なってよく、下記数式［数１］および［数２］で膨張率を求めてよい。
【００３４】
【数１】
2019112454.tif 000003
【００３５】
【数２】
2019112454.tif 000004
【００３６】
本発明の一具現例として、本発明による前記ＮＢＲ発泡フォーム担体の膨張率は、化粧
料組成物担持後の高さ膨張率が２％以上２５％以下および化粧料組成物担持後の径膨張率が２％以上２５％以下のうち一つ以上の膨張率条件を満足してよい。高さ膨張率が２５％を超過するか、径膨張率が２５％を超過すると、担体が膨張して容器上部のカバーに内容物が汚染されたり、容器に発泡フォームが合わなくなり得る。高さ膨張率２％未満においては、発泡フォームの柔軟性が低下して、充填力が低下し得る。すなわち、２〜２５％の膨張率においては、内容物に対して膨張し、かつ内容物を十分に吸湿することができる。
【００３７】
また、本発明の一具現例として、前記ＮＢＲ発泡フォーム担体は、発泡フォーム担体に手作業で化粧料組成物１５ｇが充填される時間である充填能が、３〜１０秒であってよい。前記発泡フォーム担体に化粧料組成物が充填された後に保有している化粧料組成物の量である担持能が、前記発泡フォーム担体に充填された化粧料組成物の総質量に対して８５〜９９％であってよい。または、前記発泡フォーム担体から化粧料組成物を塗布手段に付けた（ペイオフした）際にペイオフされる量である排出能が、０．２〜０．７ｇであってよい。前記排出能は、２，０００〜６０，０００ｃｐｓの化粧料組成物が充填された円径４４ｍｍ×高さ９．０ｍｍのサイズのＮＢＲ発泡フォームの表面を２ｋｇの重さ（力）で押されたときに取られる測定値である。前記排出能が０．２ｇ未満であると、取られる量が少ないため、使用が不便であり、０．７ｇを超過すると、使用に過剰な量であって、均一な化粧膜を形成するのに適さない。
【００３８】
本発明の一具現例として、前記化粧料組成物は、多様な範囲の粘度を有する液状であってよく、溶液、エマルジョン、ゲル、クリームまたは懸濁液を含んでよい。化粧料組成物が液状である場合、固状である場合よりも携帯や保管が困難な傾向が高いが、本発明による化粧料組成物担体を利用する場合、液状およびクリーム状の化粧料組成物も安定かつ安全に保管および携帯することができる。
【００３９】
本発明の一具現例による化粧料組成物は、液状またはクリーム状などの化粧料組成物を担体に担持することにより、熱衝撃または物理的衝撃による瞬間的な物性変化を減らすことができ、化粧料使用時、担体が内容物を捕捉する（ｔｒａｐ）役割をするため、適正量の内容物だけをペイオフすることができるという長所がある。
【００４０】
前記化粧料組成物は、溶液、エマルジョンまたは懸濁液を含むが、これらに制限されるものではない。また、本発明の一観点であるＮＢＲ発泡フォームに担持される化粧料組成物は、スキンケア化粧料、ピグメントを含有するメイクアップ化粧料、ヘアケア化粧料、紫外線遮断剤を含有してよく、これらに制限されるものではない。
【００４１】
本発明の前記化粧料組成物担体に適用され得る化粧料組成物は、乳化型、具体的には油中水（Ｗ／Ｏ）型または水中油（Ｏ／Ｗ）型、分散型、具体的には油分散または水分散型であってよい。
【００４２】
また、本発明の前記化粧料組成物担体は、担体の底面（手または塗布手段と接触する面とは反対側の面）と側面のうち少なくとも一面が、図３に示したように被膜（セルが閉鎖された状態）となっているものであってよく、前記被膜により、担体に化粧料組成物が担持された状態で、底または側面側に化粧料組成物が漏れ出ることを防止してよい。前記のように担体の側面あるいは底面を被膜タイプにすると、使用中、化粧料組成物が側面や底面に移動して担体の外部に流出することを減らすことができ、結局のところ、化粧料組成物の損失を減少させることができ、これにより使用期間が増え、便宜性が改善される効果がある。
【００４３】
本発明の一具現例として、前記化粧料組成物は、たとえば、ツインケーキ、メイクアッププライマー、メイクアップベース、液状または高粘度ファンデーション、コンシーラー
、リップスティック、リップグロス、パウダー、リップライナー、アイブロウ、アイライナー、アイシャドウ、ブラッシャー（ｂｌｕｓｈｅｒ）、紫外線遮断剤、ローション、クリーム、またはエッセンスなどに剤形化されてよいが、これらに限定されるものではない。
【００４４】
また、本発明の実施例による化粧品は、一具現例として、化粧料組成物が担持された発泡フォーム担体から化粧料組成物を取る塗布具をさらに含んでよい。また、前記化粧品は、前記化粧料組成物担体を収納できる下部および鏡などをさらに含んでよく、蓋の上部を含む容器、一般的に、ファクトと呼ばれる化粧品用容器をさらに含んで提供してよいが、これらに限定されるものではない。
【００４５】
以下、実施例を通じて本発明をさらに詳細に説明する。これら実施例は、専ら本発明を例示するためのものであって、本発明の範囲がこれらの実施例により制限されるものと解釈されてないことは、当業界における通常の知識を有する者にとって自明である。
【００４６】
［実施例］
ＮＢＲを主原料とし、顔料、加硫剤、そして、選択的に、発泡剤、その他添加剤を、水と所定の割合で配合し、混合攪拌して発泡させ、これをモールドに注入して凝固させた後、加熱炉で加熱して加硫反応とともに成形させ、これを切断、乾燥、表面加工して、ＮＢＲ発泡フォームを作製した。
このように製造されたＮＢＲ発泡フォームは、アスカーＦ硬度が４８、平均ポアサイズが６８０μｍであった。
【００４７】
［実験例１］
１‐１：ＮＢＲ発泡フォームの密度による担持力、排出力、充填力の結果
本実験例においては、ＮＢＲ発泡フォームの密度による担持力、充填力および排出力を測定した。
【００４８】
１５，０００ｃｐｓの粘度（Ｂｒｏｏｋｆｉｅｌｄ  ＤＶ‐ＩＩＩ  ＵＬＴＲＡ、スピンドル（ｓｐｉｎｄｌｅ）Ｎｏ．６３、スピンドル速度５ｒｐｍで測定）を有する下記表１の化粧料組成物を、化粧料組成物の担持前硬度５〜９５のアスカーＦ硬度を有するＮＢＲ発泡フォームに担持させ、担持力、排出力、充填力を測定した。
【００４９】
充填能は、化粧料１５ｇを手作業でＮＢＲ発泡フォームに充填（容器に担体を入れ、スパチュラを利用して充填）される時間で測定した。担持能は、化粧料組成物１５ｇをＮＢＲ発泡フォームに充填して５５℃で４週間放置した後、容器内の担体が保有している化粧料の量を測定した。排出力は、各発泡フォームからパフおよび手で内容物を取り、その取られる量で測定した。その結果を、下記表２に示した。
【００５０】
【表１】
2019112454.tif 000005
【００５１】
【表２】
2019112454.tif 000006
【００５２】
１‐２：ＮＢＲ発泡フォームの硬度による担持力、充填力および排出力の分析
本実施例においては、ＮＢＲ発泡フォームの硬度による担持力、充填力および排出力を測定した。
【００５３】
【表３】
2019112454.tif 000007
【００５４】
その結果、表３に示されたように、担持前硬度２０〜８０のアスカーＦ硬度を有するＮＢＲ発泡フォームが、５または１００のアスカーＦ硬度を有する発泡フォームに比べて、充填力が非常に優れることを確認することができ、排出力の場合も、適切な排出力を示す
ことを確認することができた。排出力は、少なすぎでも、多すぎでもない量が排出されることが好ましいので、１回のペイオフ時に約０．３〜０．５ｇ排出される程度を適正量と判断した。排出力が０．３ｇ未満であると、塗布量が少なくて化粧効果が低下し、０．５ｇを超過すると塊で排出されて均一塗布の効果が低下する。担持力においては大きな差を見せなかったが、２０〜９５のアスカーＦ硬度を有するＮＢＲ発泡フォームにおいて、担持力がより優れるものと示された。
【００５５】
１‐３：ＮＢＲ発泡フォームのポアサイズによる担持力、排出力と充填力の分析
前記表１による化粧料組成物および２００〜９００μｍの平均ポアサイズを有するＮＢＲ発泡フォームを利用して、各平均ポアサイズ別の担持力、排出力および充填力を前記１‐１と同様の方法で測定した。その結果を下記表４に示した。
【００５６】
【表４】
2019112454.tif 000008
【００５７】
その結果、表４に示されたように、平均２００〜９００μｍのポアサイズを有するＮＢＲ発泡フォームを担体として使用した場合において、適切な排出力と優れた充填力を示すことを確認することができ、担持力の場合は、平均２００〜６００μｍのポアサイズを有するＮＢＲ発泡フォームにおいて最も優れるものと示された。
【００５８】
１‐４：化粧料組成物の粘度による担持性および排出力の分析
平均６８０μｍのポアサイズと、担持前硬度５０のアスカーＦ硬度を有するＮＢＲ発泡フォームを準備し、これを使用して下記表５のような１５００〜５１，０００ｃｐｓの粘度を有する化粧料組成物をそれぞれ準備して担持させ、１‐１と同様の方法で、担持力と排出力を確認した。その結果、表６に示されたように、２，０００〜６０，０００ｃｐｓの粘度を有する化粧料を使用した場合に優れた担持力を示し、排出力もまた、前記範囲において適切な排出力を有することを確認した。
【００５９】
【表５】
2019112454.tif 000009
【００６０】
【表６】
2019112454.tif 000010
【００６１】
１‐５：ＮＢＲ発泡フォームの抗菌力
抗菌力は、ブドウ状球菌と肺炎菌を接種した後、減少率を測定した。抗菌力試験法は、ＫＳＫ０６９３試験法を使用し、使用菌株は、ｓｔａｐｈｙｌｏｃｏｃｃｕｓ  ａｕｒｅｕｓ  ＡＴＣＣ  ６５３８，ｋｌｅｂｓｉｅｌｌａ  ｐｎｅｕｍｏｎｉａ  ＡＴＣＣ  ４３５２であった。その結果を下記表８に示した。
【００６２】
【表７】
2019112454.tif 000011
【００６３】
１‐６：ＮＢＲ発泡フォームとポリウレタンの担持力、発色力、保湿感、カバー力の比較
６００μｍの平均ポアサイズと５０アスカーＦ硬度を有する円径４４ｍｍ×高さ９．０ｍｍの大きさのＮＢＲ発泡フォームを使用した。対照群としては、円径４４ｍｍ×高さ９．０ｍｍの大きさのポリウレタン（９５ｐｐｉ）を担体として使用して化粧料を担持させた組成物を使用した。
【００６４】
その結果、表８に示されたように、低粘度（２０００ｃｐｓ）の化粧料を担持させた場合、ポリウレタン担体よりもＮＢＲ発泡フォーム担体の方が高い担持力を示した。また、発色力においても、ＮＢＲ発泡フォームを使用した場合に高かった。
【００６５】
高粘度の化粧料を担持させた場合、表９に示されたように、ＮＢＲ発泡フォームを担体（５秒）として使用したときの充填力が、ポリウレタン担体（２０秒）よりもはるかに高く、保湿感とカバー力においても、ＮＢＲ発泡フォーム担体がより優れるものと示された。
【００６６】
【表８】
2019112454.tif 000012
【００６７】
【表９】
2019112454.tif 000013
【００６８】
［実験例２］ポアサイズによるＮＢＲ発泡フォームの比較
２‐１：化粧料組成物の充填能測定
平均１５０μｍポアサイズ、化粧料組成物担持前硬度５０アスカーＦ、円径４４ｍｍ×高さ９．０ｍｍの大きさのＮＢＲ発泡フォームと、平均６００μｍのポアサイズを有し、担持前硬度５０アスカーＦ、円径４４ｍｍ×高さ９．０ｍｍの大きさのＮＢＲ発泡フォームとを使用して、次の表１０および表１１の化粧料組成物を充填した。
【００６９】
【表１０】
2019112454.tif 000014
【００７０】
【表１１】
2019112454.tif 000015
【００７１】
前記表１０および表１１の試料の粘度は、下記表１２に示すとおりである。
【００７２】
【表１２】
2019112454.tif 000016
【００７３】
前記試料１〜５の化粧料組成物を、前述したような平均１５０μｍポアサイズのＮＢＲ発泡フォームと平均６００μｍポアサイズのＮＢＲ発泡フォームにそれぞれ担持させた後、定められた時間内に適正量の内容物を充填する能力を測定した。その結果を表１３に示した。
【００７４】
【表１３】
2019112454.tif 000017
【００７５】
２‐２：化粧料組成物の長期担持能測定
試料１〜５の化粧料組成物１５ｇを、前述したような平均１５０μｍポアサイズのＮＢＲ発泡フォームと平均６００μｍポアサイズのＮＢＲ発泡フォームのそれぞれに充填して、５５℃で４週放置した後、容器内の担体が保有している化粧料の量を測定した。その結果、表１４に示されたように、比較例と実施例のＮＢＲ発泡フォームが高い担持能を有することを確認した。
【００７６】
【表１４】
2019112454.tif 000018
【００７７】
２‐３：化粧料組成物の排出能測定
前記平均１５０μｍポアサイズのＮＢＲ発泡フォームと平均６００μｍポアサイズのＮＢＲ発泡フォームについて、排出能実験を行った。担体に担持された化粧料を、パフを利用して１回塗布した際に取られる化粧料の量を測定した。その結果、図４に示されたように、平均６００μｍポアサイズのＮＢＲ発泡フォームの排出能が優れるものと示された。
【００７８】
２‐４：化粧料組成物の発色力とカバー力の測定
前記の平均１５０μｍポアサイズのＮＢＲ発泡フォームと平均６００μｍポアサイズのＮＢＲ発泡フォームに、同一のファンデーション（試料２）とアイライナー（試料５）を担持させた後、色表現を比較した。
【００７９】
平均１５０μｍポアサイズのＮＢＲ発泡フォームの場合、ファンデーションは薄くぼやけて表現されるのに対し、平均６００μｍポアサイズのＮＢＲ発泡フォームの場合、色発現、カバー力、保湿力、塗布感、弾力感などが優れて表現された。
アイライナーの場合も、平均１５０μｍポアサイズのＮＢＲ発泡フォームの場合、薄くぼやけて表現されるのに対し、平均６００μｍポアサイズのＮＢＲ発泡フォームを使用した場合、濃く鮮明に表現された（表１５）。
【００８０】
【表１５】
2019112454.tif 000019
【００８１】
［実験例３］ＮＢＲ発泡フォームの性能評価
ＮＢＲを主原料とし、顔料、加硫剤、そして、選択的に、発泡剤、その他添加剤を、水と所定の割合で配合し、混合攪拌して発泡させ、これをモールドに注入して凝固させた後、加熱炉で加熱して加硫反応とともに成形させ、これを切断、乾燥、表面加工して、ＮＢＲ発泡フォームを作製した。
【００８２】
前記製造されたＮＢＲ発泡フォームは、アスカーＦ硬度が４７、平均ポアサイズが６８０μｍであった。
【００８３】
次に、前記ＮＢＲ発泡フォームの担持力、充填力および排出力を測定した。
【００８４】
１２，８００ｃｐｓの粘度を有する化粧料組成物を、前記表１と同一の組成で製造し、これを前記ＮＢＲ発泡フォームに担持させた。その結果、ＮＢＲ発泡フォームの直径が１２．９０％膨張し、高さが１３．２０％膨張した。
【００８５】
充填能は、化粧料組成物１５ｇが充填される時間を測定した。ＮＢＲの特性上、初期には充填が完璧でないが、充填すると自ら膨張し、吸湿されるため、容器に化粧料組成物を担持体とともに入れた後、溢れない状態で充填されるものとした。
【００８６】
担持能は、化粧料組成物１５ｇを充填して、５５℃で４週放置した後、容器内の担体が保有している化粧料の量を測定した。
【００８７】
排出能は、各発泡フォームからパフおよび手で内容物を取り、パフに内容物が取られる量を測定した。その結果を下記表１６に示した。
【００８８】
【表１６】
2019112454.tif 000020
【００８９】
［製造例１］アイライナー
アイライナーの粘度区間は、スピンドル＃６３、スピンドル速度５ｒｐｍの測定条件で、２，０００〜３０，０００ｃｐｓである。
【００９０】
【表１７】
2019112454.tif 000021
【００９１】
［製造例２］リップメイク
リップメイクの粘度区間は、スピンドル＃６３、スピンドル速度５ｒｐｍの測定条件で、５，０００〜６０，０００ｃｐｓである。
【００９２】
【表１８】
2019112454.tif 000022
【００９３】
［製造例３］スキンケア
スキンケア組成物の粘度区間は、スピンドル＃６３、スピンドル速度５ｒｐｍの測定条件で、３，０００〜５０，０００ｃｐｓである。
【００９４】
【表１９】
2019112454.tif 000023
【００９５】
以上、本発明内容の特定の部分について詳細に記述したところ、当業界における通常の知識を有する者にとって、このような具体的な技術は単に好ましい実施形態に過ぎず、これにより本発明の範囲が制限されるものでないことは明白である。したがって、本発明の実質的な範囲は、添付された請求項とそれらの等価物によって定義される。
【図１】
2019112454.tif 000026
【図２】
2019112454.tif 000027
【図３】
2019112454.tif 000028
【図４】
2019112454.tif 000029
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
発泡フォーム担体；および
前記発泡フォーム担体に担持された化粧料組成物を含み、
前記発泡フォーム担体は、ＮＢＲ（アクリロニトリルブタジエンゴム）を含み、平均２００〜９００μｍサイズのポアを含み、１〜５０ｍｍの厚みを有し、
前記化粧料組成物は、２，０００〜６０，０００ｃｐｓの粘度を有し、
前記発泡フォーム担体は、ポア骨格（ｓｔｅｍ）に突起を有するポアを含み、
前記発泡フォーム担体は、これに担持された物質を別の塗布具に排出する、
化粧品。
【請求項２】
前記発泡フォーム担体は、化粧料組成物担持前の硬度が１０〜９５アスカーＦである、請求項１に記載の化粧品。
【請求項３】
前記突起を有するポアは、前記発泡フォーム担体に含まれるポア数全体の２０〜８０％である、請求項１または２に記載の化粧品。
【請求項４】
前記突起の大きさは、平均ポアサイズの２．５〜２５％である、請求項１乃至３のいずれか１項に記載の化粧品。
【請求項５】
前記発泡フォーム担体は、下記特性のうち一つ以上を含み、
ｉ）化粧料組成物担持後の高さ膨張率が２％〜２５％；および
ｉｉ）化粧料組成物担持後の径膨張率が２％〜２５％
前記高さ膨張率および径膨張率は、下記式［数１］および［数２］によって計算されるものである、請求項１乃至４のいずれか１項に記載の化粧品。
【数１】
2019112454.tif 000030
【数２】
2019112454.tif 000031
【請求項６】
前記発泡フォーム担体は、化粧料組成物担持前の硬度が１０〜１００アスカーＦである、請求項１乃至５のいずれか１項に記載の化粧品。
【請求項７】
前記発泡フォーム担体は、下記特性のうち一つ以上を含む、請求項１乃至６のいずれか１項に記載の化粧品：
ｉ）前記発泡フォーム担体に手作業で化粧料組成物１５ｇが充填される時間である充填能が、３〜１０秒であり；
ｉｉ）前記発泡フォーム担体に化粧料組成物が充填された後に保有している化粧料組成物の量である担持能が、前記発泡フォーム担体に充填された化粧料組成物の総質量に対して８５〜９９％であり；および
ｉｉｉ）前記発泡フォーム担体から化粧料組成物が取られる測定値である排出能が、０．２〜０．７ｇである。
【請求項８】
前記発泡フォーム担体に担持された化粧料組成物は、溶液、エマルジョン、ゲル、クリーム、および懸濁液からなる群より選択されるものである、請求項１乃至７のいずれか１項に記載の化粧品。
【請求項９】
前記発泡フォーム担体に担持された化粧料組成物は、スキンケア化粧料、ピグメントを含有するメイクアップ化粧料、ヘアケア化粧料、および紫外線遮断剤からなる群より選択されるものである、請求項１乃至８のいずれか１項に記載の化粧品。
【請求項１０】
前記発泡フォーム担体は、手または塗布手段が接触する面以外の面のうち一つ以上が被膜タイプである、請求項１乃至９のいずれか１項に記載の化粧品。
【請求項１１】
前記一つ以上の面は、側面あるいは底面である、請求項１０に記載の化粧品。
【請求項１２】
前記化粧品は、化粧料組成物が担持された担体から化粧料組成物を取る塗布具をさらに含む、請求項１乃至１１のいずれか１項に記載の化粧品。